냉각관 , 교반기 를 구비 한 플라스크 에 , 2 , 2 '- 아조 비스 ( 2 , 4 - 디 메틸 발레 로 니트릴 ) 7 중량 부 및 디 에틸렌글리콜 메틸 에틸에테르 220 중량 부 를 넣 었 다 . 계속 해서 메타크릴산 25 중량 부 , 디시 클로 펜타닐 메타크릴 레이트 35 중량 부 , 2 - 히드록시 에틸 메타크릴 레이트 40 중량 부 및 α - 메틸 스티렌 이량체 2 . 0 중량 부 를 넣 고 질소 치환 하 면서 완만히 교반 을 개시 하 였 다 . 용액 의 온도 를 70 ℃ 로 상승 시키 고 , 이 온도 를 5 시간 유지 하 여 공중 합체 [ A - 2 R ] 을 포함 하 는 중합체 용액 을 얻 었 다 . 얻 어 진 중합체 용액 의 고형분 농도 는 32 . 8 중량 ％ 이 고 , 중합체 의 중량 평균 분자량 은 25 , 000 이 고 분자량 분포 는 2 . 4 였 다 .